ШИХТА ДЛЯ ПОЛУЧЕНИЯ ДЕКОРАТИВНО-ОБЛИЦОВОЧНОГО МАТЕРИАЛА
MIXTURE FOR PRODUCING DECORATIVE FACING MATERIAL

Изобретение относится к составам декоративно-облицовочных материалов, которые могут быть использованы в строительстве.
Известна шихта для получения декоративно-облицовочного материала, содержащая, мас.%: измельченное стекло 30,0-60,0; молотый туф или природный вулканический шлак 40,0-70,0 [1].
Задачей изобретения является повышение морозостойкости декоративно-облицовочного материала.
Технический результат достигается тем, что шихта для получения декоративно-облицовочного материала, включающая измельченное стекло и молотый туф, дополнительно содержит шамот при следующем соотношении компонентов, мас.%: измельченное стекло 65,0-75,0; молотый туф 10,0-15,0; шамот 15,0-20,0.
В таблице приведены составы декоративно-облицовочного материала.
Компоненты
Состав, мас.%:
1
2
3
Измельченное стекло:
- тарное
65,0
-
-
- листовое
-
70,0
-
- медицинское
-
-
75,0
Молотый туф
15,0
12,5
10,0
Шамот
20,0
17,5
15,0
Морозостойкость, циклы
80-90
80-90
80-90
2
2
3
2
3
2
2
2
2
3
2
3
2
2
2
2
3
2
2
3
В составе шихты для получения декоративно-облицовочного материала используют тарное стекло, содержащее следующие компоненты, мас.%: SiO 73,0; AlO+FeO 3,0-3,5; CaO+MgO 10,0; NaO+KO 14,5; листовое стекло, содержащее, мас.%: SiO 72,0-77,0; AlO+FeO 1,0-1,5; CaO 8,5-9,5; MgO 2,5-3,5; NaO 13,0-13,5; KO 0,5; профильное (щелочное) стекло, содержащее, мас.%: SiO 72,5-72,9; AlO 1,5; CaO 9,0-9,1; MgO 3,3-4,0; NaO 13,2-13,7; KO 13,2-13,7; SO 0,5. Используют шамот, полученный обжигом беложгущихся глин (любых месторождений) до спекания.
2
2
Компоненты дозируют в требуемых количествах. Стекло (бой стекла), предварительно промытое от загрязнений и измельченное до удельной поверхности 1500-2500 см/г, смешивают с молотыми до удельной поверхности 1500-2500 см/г туфом и шамотом. Полученную массу увлажняют до 6-11%, укладывают ее в металлические формы, обмазанные изнутри каолиновой пастой, и уплотняют. Массу спекают при температуре 900-950°С. Готовые плиты извлекают из форм.
Источник информации
1. SU 1551671, С03С 10/00, С04В 30/00, 1990.